(57)【特許請求の範囲】
【請求項１】
表面研削装置と研削液とを用いて研削前板状ガラス素材を研削加工する表面研削工程を含む製造工程を経て情報記録媒体用ガラス基板を製造する情報記録媒体用ガラス基板の製造方法であって、
前記表面研削工程は、前記表面研削装置に設けられた第１研削部と第2研削部とで、前記研削前板状ガラス素材の第１面と、表面粗さ（Ｒａ）が前記第１面とは異なる第２面とを研削するものであり、
前記表面研削装置として、第１研削部を有する上定盤と、その第１研削部と対向し第１研削部と互いに反対方向に相対回転可能な第２研削部を有する下定盤と、自転しながら下定盤の研削部を周方向に移動して公転し得るように前記上定盤と下定盤との夫々の研削部の間に回転可能に配設されて前記研削前板状ガラス素材を保持するキャリアとを備えたものを用い、前記上定盤と下定盤とは、前記第１面と前記第２面との前記表面粗さが互いに同じ前記研削前板状ガラス素材における前記第１面を前記第１研削部で研削し前記第２面を前記第２研削部で研削した場合に前記第１研削部の加工レートが前記第２研削部の加工レートよりも低くなるように構成されており、
前記第１面の被研削加工部と前記第２面の被研削加工部との平行度が所定以下、前記第１面の被研削加工部と前記第２面の被研削加工部とのそれぞれの表面の最大高さ（Ｒｚ）が所定以下、前記第１面の表面粗さよりも前記第２面の表面粗さが粗く、且つ、前記第１面の表面粗さ（Ｒａ）と前記第２面の表面粗さ（Ｒａ）とがそれぞれ所定の範囲内に形成された前記研削前板状ガラス素材の前記第１面と前記第２面とのうちで表面粗さ（Ｒａ）が粗い方の前記第２面を前記表面研削装置における前記第１研削部及び前記第２研削部のうちの前記加工レートが低い側の前記第２研削部に、前記第１面を前記上定盤の第１研削部に、夫々対向させるようにして前記研削前板状ガラス素材を、前記第１研削部と第２研削部との間に配設するとともに前記キャリアに保持させ、その状態で、前記第１面と第１研削部との間、前記第２面と第２研削部との間、夫々に研削液を供給するようにし、前記第１研削部と前記第２研削部とで前記第１面と前記第２面とを略同じ量だけ研削して前記第１面と前記第２面との表面粗さ（Ｒａ）が要求品質を満たすものにすることを特徴とする情報記録媒体用ガラス基板の製造方法。
【請求項２】
表面研削装置と研削液とを用いて研削前板状ガラス素材を研削加工する表面研削工程を含む製造工程を経て情報記録媒体用ガラス基板を製造する情報記録媒体用ガラス基板の製造方法であって、
前記表面研削工程は、前記表面研削装置に設けられた第１研削部と第2研削部とで、前記研削前板状ガラス素材の第１面と、表面粗さ（Ｒａ）が前記第１面とは異なる第２面とを研削するものであり、
前記表面研削装置として、第１研削部を有する上定盤と、その第１研削部と対向し第１研削部と互いに反対方向に相対回転可能な第２研削部を有する下定盤と、自転しながら下定盤の研削部を周方向に移動して公転し得るように前記上定盤と下定盤との夫々の研削部の間に回転可能に配設されて前記研削前板状ガラス素材を保持するキャリアとを備えたものを用い、前記上定盤と下定盤とは、前記第１面と前記第２面との前記表面粗さが互いに同じ前記研削前板状ガラス素材における前記第１面を前記第１研削部で研削し前記第２面を前記第２研削部で研削した場合に前記第１研削部の加工レートが前記第２研削部の加工レートよりも低くなるように構成されており、
前記第１面の被研削加工部と前記第２面の被研削加工部との平行度が１５μｍ以下、前記第１面の被研削加工部と前記第２面の被研削加工部とのそれぞれの表面の最大高さ（Ｒｚ）が２０μｍ以下、前記第１面の表面粗さよりも前記第２面の表面粗さが粗く、且つ、前記第１面の表面粗さ（Ｒａ）が０．１μｍ以上、２．０μｍ以下で前記第２面の表面粗さ（Ｒａ）が０．１μｍ以上、３．０μｍ以下の範囲であって前記第１面の表面粗さ（Ｒａ）の１．２倍以上、３．０倍以下になるように形成された前記研削前板状ガラス素材の前記第１面と前記第２面とのうちで表面粗さ（Ｒａ）が粗い方の前記第２面を前記表面研削装置における前記第１研削部及び前記第２研削部のうちの前記加工レートが低い側の前記第２研削部に、前記第１面を前記上定盤の第１研削部に、夫々対向させるようにして前記研削前板状ガラス素材を、前記第１研削部と第２研削部との間に配設するとともに前記キャリアに保持させ、その状態で、前記第１面と第１研削部との間、前記第２面と第２研削部との間、夫々に研削液を供給するようにして研削することを特徴とする情報記録媒体用ガラス基板の製造方法。
【請求項３】
表面研削装置と研削液とを用いて研削前板状ガラス素材を研削加工する表面研削工程を含む製造工程を経て情報記録媒体用ガラス基板を製造する情報記録媒体用ガラス基板の製造方法であって、
前記表面研削工程は、前記表面研削装置に設けられた第１研削部と第2研削部とで、前記研削前板状ガラス素材の第１面と、表面粗さ（Ｒａ）が前記第１面とは異なる第２面とを研削するものであり、
前記表面研削装置として、第１研削部を有する上定盤と、その第１研削部と対向し第１研削部と互いに反対方向に相対回転可能な第２研削部を有する下定盤と、自転しながら下定盤の研削部を周方向に移動して公転し得るように前記上定盤と下定盤との夫々の研削部の間に回転可能に配設されて前記研削前板状ガラス素材を保持するキャリアとを備えたものを用い、前記上定盤と下定盤とは、前記第１面と前記第２面との前記表面粗さが互いに同じ前記研削前板状ガラス素材における前記第１面を前記第１研削部で研削し前記第２面を前記第２研削部で研削した場合に前記第１研削部の加工レートが前記第２研削部の加工レートよりも低くなるように構成されており、
前記第１面の表面粗さよりも前記第２面の表面粗さが粗くなるように形成された前記研削前板状ガラス素材の前記第１面と前記第２面とのうちで表面粗さ（Ｒａ）が粗い方の前記第２面を前記表面研削装置における前記第１研削部及び前記第２研削部のうちの前記加工レートが低い側の前記第２研削部に、前記第１面を前記上定盤の第１研削部に、夫々対向させるようにして前記研削前板状ガラス素材を、前記第１研削部と第２研削部との間に配設するとともに前記キャリアに保持させ、その状態で、前記第１面と第１研削部との間、前記第２面と第２研削部との間、夫々に研削液を供給するようにし、前記第１研削部と前記第２研削部とで前記第１面と前記第２面とを略同じ量だけ研削して前記第１面と前記第２面との表面粗さ（Ｒａ）が０．１３μｍ以下になるようにすることを特徴とする情報記録媒体用ガラス基板の製造方法。
【請求項４】
前記第１研削部及び前記第２研削部は、固定砥粒を備えていることを特徴とする請求項１〜３の何れか一項に記載の情報記録媒体用ガラス基板の製造方法。
【請求項５】
前記固定砥粒は、ダイヤモンド砥粒であることを特徴とする請求項４記載の情報記録媒体用ガラス基板の製造方法。
【発明の詳細な説明】
【技術分野】
【０００１】
本発明は、情報記録媒体用ガラス基板に用いる板状の情報記録媒体用ガラス基板の製造方法に関するものである。
【背景技術】
【０００２】
情報記録媒体用として、ガラス基板が広く用いられている。このような情報記録媒体用ガラス基板は、例えば溶融ガラスを板状の研削前板状ガラス素材に形成し、その研削前板状ガラス素材の第１面及び第２面を研削加工する表面研削工程を経て製造される。このような情報記録媒体用ガラス基板の製造方法として、例えば特許文献１に提案されたものがある。
【０００３】
この特許文献１に提案された方法は、表面が鏡面となっている鏡面板ガラスを研削前板状ガラス素材とし、その鏡面板ガラスを、固定砥粒を用いて必要な平坦度及び表面粗さ（Ｒａ）に加工する表面研削工程を備えた磁気ディスク用ガラス基板の製造方法であって、前記固定砥粒を用いた表面研削工程前に、前記固定砥粒が研磨作用する程度まで前記鏡面板ガラス表面を機械的方法又は化学的方法で粗面化する粗面化工程を具備するようにして、所定時間当たりの研削量を示す加工レートを向上させるようにした製造方法である。
【先行技術文献】
【特許文献】
【０００４】
【特許文献１】特開２００９−９９２４９号公報
【発明の概要】
【発明が解決しようとする課題】
【０００５】
しかしながら、表面研削工程前の研削前板状ガラス素材の第１面と第２面とを同時に研削する表面研削装置を用いて行なう場合、上記特許文献１に記載のように第１面と第２面とを粗面に形成しておくことで、加工レートを向上させることができても、第１面と第２面との加工レートが一致しない場合が多く、例えば上向きに配置した第１面側が下向きに配置した第２面よりも削り量が多くなる。尚、本現象の原因については、更に後述する。
【０００６】
このように、例えば上向きに配置した面が下向きに配置した面よりも削り量が多くなると、上向きに配置した面を所定の加工レートで削ると、下向きに配置した面の削り量が確保できないことになる。そのため、低加工レートの面の表面粗さ（Ｒａ）が要求品質に達することができず、後工程でも所定の表面粗さ（Ｒａ）にし難くなる。その結果、製造されたガラス基板を情報記録媒体として使用すると、正常なデータの読み書きが実現できないおそれがある。
【０００７】
この場合に、加工途中で上下面を反転させる方法や予め研削前板状ガラス素材の厚さを厚くしておく方法も考えられるが、いずれも加工時間の増大によるコストアップになってしまう。
【０００８】
両面の削り量を一致させることができれば、両面を共に高品質に加工することが可能となり、情報記録媒体として使用した場合に正常なデータの読み書きが異常なく実現できる。更に、両面の削り量を一致させることで、板状ガラス素材を限界まで削減できるとともに、表面加工時間、研削液使用量及び加工盤の研削部の磨耗を抑制でき、コストダウンに繋がる。そのため、従来から、表面研削装置を用いて両面の研削を行なう際に両面の削り量を一致させるようにして行なえるようにすることが望まれている。
【０００９】
本発明は、第１面と第２面とを表面研削装置を用いて同時に研削する際に両面の削り量を略一致させることができる情報記録媒体用ガラス基板の製造方法の提供を目的とする。
【課題を解決するための手段】
【００１９】
本発明の一態様に係る情報記録媒体用ガラス基板の製造方法は、表面研削装置と研削液とを用いて研削前板状ガラス素材を研削加工する表面研削工程を含む製造工程を経て情報記録媒体用ガラス基板を製造する情報記録媒体用ガラス基板の製造方法であって、前記表面研削工程は、前記表面研削装置に設けられた第１研削部と第2研削部とで、前記研削前板状ガラス素材の第１面と、表面粗さ（Ｒａ）が前記第１面とは異なる第２面とを研削するものであり、前記表面研削装置として、第１研削部を有する上定盤と、その第１研削部と対向し第１研削部と互いに反対方向に相対回転可能な第２研削部を有する下定盤と、自転しながら下定盤の研削部を周方向に移動して公転し得るように前記上定盤と下定盤との夫々の研削部の間に回転可能に配設されて前記研削前板状ガラス素材を保持するキャリアとを備えたものを用い、前記上定盤と下定盤とは、前記第１面と前記第２面との前記表面粗さが互いに同じ前記研削前板状ガラス素材における前記第１面を前記第１研削部で研削し前記第２面を前記第２研削部で研削した場合に前記第１研削部の加工レートが前記第２研削部の加工レートよりも低くなるように構成されており、前記第１面の被研削加工部と前記第２面の被研削加工部との平行度が所定以下、前記第１面の被研削加工部と前記第２面の被研削加工部とのそれぞれの表面の最大高さ（Ｒｚ）が所定以下、前記第１面の表面粗さよりも前記第２面の表面粗さが粗く、且つ、前記第１面の表面粗さ（Ｒａ）と前記第２面の表面粗さ（Ｒａ）とがそれぞれ所定の範囲内に形成された前記研削前板状ガラス素材の前記第１面と前記第２面とのうちで表面粗さ（Ｒａ）が粗い方の前記第２面を前記表面研削装置における前記第１研削部及び前記第２研削部のうちの前記加工レートが低い側の前記第２研削部に、前記第１面を前記上定盤の第１研削部に、夫々対向させるようにして前記研削前板状ガラス素材を、前記第１研削部と第２研削部との間に配設するとともに前記キャリアに保持させ、その状態で、前記第１面と第１研削部との間、前記第２面と第２研削部との間、夫々に研削液を供給するようにし、前記第１研削部と前記第２研削部とで前記第１面と前記第２面とを略同じ量だけ研削して前記第１面と前記第２面との表面粗さ（Ｒａ）が要求品質を満たすものにすることを特徴とする情報記録媒体用ガラス基板の製造方法である。
【００２０】
この構成によれば、表面研削装置と研削液とを用いて研削加工を行なう表面研削工程で、研削前板状ガラス素材の第１面と第２面とを、略同じ量だけ研削でき、両面を共に高品質に加工することが可能となり、情報記録媒体として使用した場合に正常なデータの読み書きが実現できる情報記録媒体用ガラス基板を得ることができる。また、両面の削り量を一致させることで、研削前板状ガラス素材を限界まで削減できるとともに、表面加工時間、研削液使用量及び加工盤の研削部の磨耗を抑制でき、コストダウンを図ることも可能になる。
【００２１】
他の一態様の情報記録媒体用ガラス基板の製造方法は、表面研削装置と研削液とを用いて研削前板状ガラス素材を研削加工する表面研削工程を含む製造工程を経て情報記録媒体用ガラス基板を製造する情報記録媒体用ガラス基板の製造方法であって、前記表面研削工程は、前記表面研削装置に設けられた第１研削部と第2研削部とで、前記研削前板状ガラス素材の第１面と、表面粗さ（Ｒａ）が前記第１面とは異なる第２面とを研削するものであり、前記表面研削装置として、第１研削部を有する上定盤と、その第１研削部と対向し第１研削部と互いに反対方向に相対回転可能な第２研削部を有する下定盤と、自転しながら下定盤の研削部を周方向に移動して公転し得るように前記上定盤と下定盤との夫々の研削部の間に回転可能に配設されて前記研削前板状ガラス素材を保持するキャリアとを備えたものを用い、前記上定盤と下定盤とは、前記第１面と前記第２面との前記表面粗さが互いに同じ前記研削前板状ガラス素材における前記第１面を前記第１研削部で研削し前記第２面を前記第２研削部で研削した場合に前記第１研削部の加工レートが前記第２研削部の加工レートよりも低くなるように構成されており、前記第１面の被研削加工部と前記第２面の被研削加工部との平行度が１５μｍ以下、前記第１面の被研削加工部と前記第２面の被研削加工部とのそれぞれの表面の最大高さ（Ｒｚ）が２０μｍ以下、前記第１面の表面粗さよりも前記第２面の表面粗さが粗く、且つ、前記第１面の表面粗さ（Ｒａ）が０．１μｍ以上、２．０μｍ以下で前記第２面の表面粗さ（Ｒａ）が０．１μｍ以上、３．０μｍ以下の範囲であって前記第１面の表面粗さ（Ｒａ）の１．２倍以上、３．０倍以下になるように形成された前記研削前板状ガラス素材の前記第１面と前記第２面とのうちで表面粗さ（Ｒａ）が粗い方の前記第２面を前記表面研削装置における前記第１研削部及び前記第２研削部のうちの前記加工レートが低い側の前記第２研削部に、前記第１面を前記上定盤の第１研削部に、夫々対向させるようにして前記研削前板状ガラス素材を、前記第１研削部と第２研削部との間に配設するとともに前記キャリアに保持させ、その状態で、前記第１面と第１研削部との間、前記第２面と第２研削部との間、夫々に研削液を供給するようにして研削することを特徴とする。
【００２２】
この構成によれば、表面研削装置の上定盤の第１研削部と下定盤の第２研削部とで、研削前板状ガラス素材の第１面と第２面とを夫々、略同じ量だけ研削でき、両面を共に高品質に加工することが可能になる。
他の一態様の情報記録媒体用ガラス基板の製造方法は、表面研削装置と研削液とを用いて研削前板状ガラス素材を研削加工する表面研削工程を含む製造工程を経て情報記録媒体用ガラス基板を製造する情報記録媒体用ガラス基板の製造方法であって、前記表面研削工程は、前記表面研削装置に設けられた第１研削部と第2研削部とで、前記研削前板状ガラス素材の第１面と、表面粗さ（Ｒａ）が前記第１面とは異なる第２面とを研削するものであり、前記表面研削装置として、第１研削部を有する上定盤と、その第１研削部と対向し第１研削部と互いに反対方向に相対回転可能な第２研削部を有する下定盤と、自転しながら下定盤の研削部を周方向に移動して公転し得るように前記上定盤と下定盤との夫々の研削部の間に回転可能に配設されて前記研削前板状ガラス素材を保持するキャリアとを備えたものを用い、前記上定盤と下定盤とは、前記第１面と前記第２面との前記表面粗さが互いに同じ前記研削前板状ガラス素材における前記第１面を前記第１研削部で研削し前記第２面を前記第２研削部で研削した場合に前記第１研削部の加工レートが前記第２研削部の加工レートよりも低くなるように構成されており、前記第１面の表面粗さよりも前記第２面の表面粗さが粗くなるように形成された前記研削前板状ガラス素材の前記第１面と前記第２面とのうちで表面粗さ（Ｒａ）が粗い方の前記第２面を前記表面研削装置における前記第１研削部及び前記第２研削部のうちの前記加工レートが低い側の前記第２研削部に、前記第１面を前記上定盤の第１研削部に、夫々対向させるようにして前記研削前板状ガラス素材を、前記第１研削部と第２研削部との間に配設するとともに前記キャリアに保持させ、その状態で、前記第１面と第１研削部との間、前記第２面と第２研削部との間、夫々に研削液を供給するようにし、前記第１研削部と前記第２研削部とで前記第１面と前記第２面とを略同じ量だけ研削して前記第１面と前記第２面との表面粗さ（Ｒａ）が０．１３μｍ以下になるようにすることを特徴とする。
他の一態様では、上述の情報記録媒体用ガラス基板の製造方法において、前記第１研削部及び前記第２研削部は、固定砥粒を備えていることを特徴とする。
他の一態様では、上述の情報記録媒体用ガラス基板の製造方法において、前記固定砥粒は、ダイヤモンド砥粒であることを特徴とする。
【発明の効果】
【００２３】
本発明によれば、表面研削装置を用いて第１面と第２面とを同時に研削する際に両面の削り量を略一致させることができる情報記録媒体用ガラス基板の製造方法を提供し得たものである。
【図面の簡単な説明】
【００２４】
【図１】本発明の一実施形態の研削前板状ガラス素材の一部の断面の模式図である。
【図２】本発明の情報記録媒体用ガラス基板の製造方法に用いる表面研削装置の模式図である。
【図３】図２の表面研削装置の下定盤及びキャリアの平面図である。
【図４】実施例１及び２、比較例１〜５夫々の第１面及び第２面の表面粗さ（Ｒａ）、研削後の第１面及び第２面の表面粗さ（Ｒａ）等を表した図表である。
【図５】表面粗さ（Ｒａ）と削り量との関係をグラフで表した図である。
【発明を実施するための形態】
【００２５】
以下、本発明を実施するための最良の形態について、図面を参照しながら詳細に説明する。図１は、本発明の一実施形態の研削前板状ガラス素材の一部の断面の模式図、図２は、本発明の情報記録媒体用ガラス基板の製造方法に用いる表面研削装置の模式図である。
【００２６】
本発明の製造方法により製造される情報記録媒体用ガラス基板は、０．８インチ型ディスク（内径６ｍｍ、外径２１．６ｍｍ、板厚０．３８１ｍｍ）、１．０インチ型ディスク（内径７ｍｍ、外径２７．４ｍｍ、板厚０．３８１ｍｍ）、１．８インチ型ディスク（内径１２ｍｍ、外径４８ｍｍ、板厚０．５０８ｍｍ）などの仕様で製造される。また、２．５インチ型ディスクや３．５インチ型ディスクとして製造してもよい。
【００２７】
本実施形態に係る製造方法は、板状ガラス成形工程、表面研削工程（ラッピング）、切り出し成形工程、表面研磨工程を備えている。尚、以下の説明において、表面研削工程（後述の第１表面研削工程）で研削加工する前の板状のガラス素材を研削前板状ガラス素材とし、表面研削工程を経た後のものを単に板状ガラス素材とする。
【００２８】
（板状ガラス成形工程）
本実施形態に係る情報記録媒体用ガラス基板の製造方法においては、まず、溶融ガラスを材料として、ダイレクトプレス法、フロート法、ダウンドロー法、リドロー法、フュージョン法など、公知の成形方法を用いて、研削前板状ガラス素材を製造する。
【００２９】
これらのうち、ダイレクトプレス法は、溶解したガラスを直接、目的とするガラス成形品に成形できるので、同一の形状を有するガラス物品を多量に生産する場合に好適であり、情報記録媒体用ガラス基板製造の主流となっている。ダイレクトプレス法では、溶融ガラスをプレス成形型に供給し、このガラスが軟化状態にある間にプレス成形型でプレスして研削前板状ガラス素材を成形できる。この実施形態では、このダイレクトプレス法によって、本発明の研削前ガラス板状ガラス素材１（ガラス基板ブランクス）を得るようにしている。
【００３０】
この研削前板状ガラス素材１は、図１に示すように、図の上側の第１面１ａと下側の第２面１ｂとの夫々には、表面研削工程で研削加工される被研削部１１を備えている。この被研削部１１は、後述するように切り出し成形工程でカットされる中心部及び外周縁部を除く部分である。
【００３１】
第１面１ａと第２面１ｂとの夫々の被研削部１１は、互いに表面粗さ（Ｒａ）が異なるように構成されている。この実施形態では、第１面１ａは、被研削部１１を含むほぼ全体に渡って、表面粗さ（Ｒａ）が０．１μｍ以上、２．０μｍ以下に形成されている。  一方、第２面１ｂは、被研削部１１を含むほぼ全体に渡って、表面粗さ（Ｒａ）が０．１μｍ以上、３．０μｍ以下の範囲で、且つ、上記第１面１ａの表面粗さ（Ｒａ）の１．２倍以上、３．０倍以下になるように形成され、第１面１ａよりも表面粗さが粗くなるように形成されている。
【００３２】
表面粗さ（Ｒａ）が０．１μｍよりも小さい場合は、表面研削加工での加工レートが悪くなるとともに、プレス成形型からの離型性が悪くなり、一方、表面粗さ（Ｒａ）が３．０μｍを超えると、研削後の表面粗さ（Ｒａ）を良好にし難くなる。従って、表面粗さ（Ｒａ）を、上記のように０．１μｍ以上、３．０μｍ以下の範囲にしておくのが好ましい。
【００３３】
又、この実施形態では、第１面１ａと第２面１ｂとの夫々の被研削部１１の最大高さ（Ｒｚ）を、２０μｍ以下になるように、又、平行度を１５μｍ以下になるようにしている。最大高さ（Ｒｚ）が、２０μｍを越えると、研削後の表面粗さ（Ｒａ）を良好にし難いからであり、又、平行度が１５μｍを越えると、同様に、研削後の表面粗さ（Ｒａ）を良好にし難いからである。従って、第１面１ａと第２面１ｂとの夫々の被研削部１１の最大高さ（Ｒｚ）が２０μｍ以下に、平行度が１５μｍ以下に、夫々なるようにするのが好ましい。
【００３４】
尚、表面粗さ（Ｒａ）、最大高さ（Ｒｚ）は、夫々、ＪＩＳ  Ｂ  ０６０１−２００１に規定された算術平均粗さ、最大高さである。
【００３５】
又、この実施形態では、第１面１ａと第２面１ｂとの夫々の表面粗さ（Ｒａ）を、プレス成形型によるプレス成形時に形成するようにしている。
【００３６】
尚、プレス成形型でプレス成形した研削前板状ガラス素材１の第１面１ａ及び第２面１ｂの表面粗さ（Ｒａ）は、プレス成形型に設けられた上型、下型夫々の押圧成形面の表面粗さ（Ｒａ）よりもやや小さくなるので、上型、下型夫々の押圧成形面の表面粗さ（Ｒａ）を、プレス成形しようとする研削前板状ガラス素材１の第１面１ａ及び第２面１ｂの表面粗さ（Ｒａ）よりもやや大きく設定しておくのが好ましい。
【００３７】
そして、このプレス成形型によるプレス成形時に、研削前板状ガラス素材１の上面を、上記上型の押圧成形面を転写させるようにして第１面１ａを形成し、研削前板状ガラス素材１の下面を、上記下型の押圧成形面を転写させるようにして第２面１ｂを形成する。
【００３８】
尚、板状ガラスの材質としては、アモルファスガラスやガラスセラミクス（結晶化ガラス）を利用できる。板状ガラスの材料としては、アルミノシリケートガラス、ソーダライムガラス、ボロシリケートガラス等を用いることができる。特にアモルファスガラスとしては、化学強化を施すことができ、また主表面の平坦性及び基板強度において優れた磁気ディスク用基板を供給することができるという点で、アルミノシリケートガラスを好ましく用いることができる。
【００３９】
又、この実施形態では、第１面１ａと第２面１ｂとの夫々の表面粗さ（Ｒａ）を、プレス成形型によるプレス成形時に形成するようにしているが、この形態のものに限らず、適宜変更できる。例えばプレス成形型によるプレス成形後に、ショットブラスト等の機械的手段、或いは、化学的手段により、第１面１ａと第２面１ｂとの夫々を粗面化して上記表面粗さ（Ｒａ）に形成する。或いは、ダイレクトプレス法以外の上記方法で得た板状のガラス素材を、ショットブラスト等の機械的手段、或いは、化学的手段により、第１面１ａと第２面１ｂとの夫々を粗面化して上記表面粗さ（Ｒａ）に形成するようにしてもよい。ただし、プレス成形型によるプレス成形時に形成すれば、簡単に第１面１ａと第２面１ｂとの夫々を粗面化して上記表面粗さ（Ｒａ）に形成でき、その点で好ましい。
【００４０】
（表面研削工程）
次いで、研削前板状ガラス素材１の第１面１ａ及び第２面１ｂを研削（ラッピング）加工してガラス母材を得る。研削加工は、例えば図２に示すような両面を同時に研削する表面研削装置１００と、研削液（クーラント）とを用いて行う。
【００４１】
この表面研削装置１００は、上定盤１０１と、下定盤１１１と、上定盤１０１と下定盤１１１との間に配設され研削前板状ガラス素材１を保持するキャリア１２０とを備えている。上定盤１０１は、下面側に、固定砥粒（ダイヤモンド砥粒）を備えた第１研削部１０２を有する。そして、この上定盤１０１は、この実施形態では、その全体が上下方向に移動可能且つ回転可能に配設され、これにより、第１研削部１０２が上下方向に移動可能且つ回転可能とされている。
【００４２】
下定盤１１１は、上面側に、第１研削部１０２と対向し固定砥粒（ダイヤモンド砥粒）を備えた第２研削部１０２を有する。そして、この下定盤１１１は、この実施形態では、その全体が第２研削部１１２が第１研削部１０２と反対方向に回転可能に配設され、これにより、第２研削部１１２が第１研削部１０２と反対方向に回転可能とされている。
【００４３】
キャリア１２０は、円板状の複数のものから構成され、研削前板状ガラス素材１を保持するガラス素材保持部としての複数のガラス素材保持孔１２１を備えているとともに、外周に全周に渡って形成されたキャリア用ギア１２４を備えている。尚、図３では、キャリア用ギア１２４を、キャリア１２０の外周の一部にだけ表して他を省略している。又、ガラス素材保持孔１２１を、１つのキャリア１２０について３つだけ表して（研削前板状ガラス素材１を入れた状態で示す）そのキャリア１２０の他のガラス素材保持孔１２１を省略しているとともに、他のキャリア１２０のガラス素材保持孔１２１を省略している。
【００４４】
そして、キャリア１２０は、キャリア用ギア１２４が上記下定盤１１１に設けられた内側の第１ギア１２２に噛合するとともに、下定盤１１１に設けられた外側の第２ギア１２３に噛合され、下定盤１１１回転に伴い、キャリア１２０自体が回転しながら、下定盤１１１の第２ギア１２３に沿って移動して下定盤１１１の第２研削部１０２の周方向に沿って移動して公転する。
【００４５】
この表面研削装置１００を用いて研削前板状ガラス素材１の表面を研削する場合は、図２、図３に示すように各ガラス素材保持孔１２１に複数の研削前板状ガラス素材１を入れる。その際、研削前板状ガラス素材１の第１面１ａを上にして上定盤１０１の第１研削部１０２と対向するようにして入れる。
【００４６】
そして、この状態で、上定盤１０１を、第１研削部１０２が研削前板状ガラス素材１の第１面１ａに当接する程度まで下方側に移動させ、上定盤１０１及び下定盤１１１を回転させる。
【００４７】
又、研削液を、上定盤１０１の第１研削部１０２と第１面１ａとの間、下定盤１１１の第２研削部１１２と第２面１ｂとの間、夫々に供給する。これにより、上定盤１０１の第１研削部１０２で第１面１ａを、下定盤１１１の第２研削部１１２で第２面１ｂを、夫々、同時に研削できる。
【００４８】
その際、第１研削部１０２により第１面１ａを研削する研削量が、第２研削部１１２により第２面１ｂを研削する研削量よりも多い。これは、研削前板状ガラス素材１の位置が定盤１０１、１１１に対して特に垂直方向に不安定であること、また研削液の流れ方が研削前板状ガラス素材１の第１面１ａと第２面とで完全に同一状態にならないこと等が原因であると考えられる。
【００４９】
そのため、この実施形態では、上述のように、予め第１面１ａよりも第２面１ｂの表面粗さ（Ｒａ）を粗く形成した研削前板状ガラス素材１を研削する。これにより、第１研削部１０２により第１面１ａを研削する研削量と、第２研削部１１２により第２面１ｂを研削する研削量とをほぼ同じにできる。これにより、第１面１ａ及び第２面１ｂを平坦な主表面に形成でき、平坦な主表面を有する板状ガラス素材を得ることができる。
【００５０】
（切り出し成形工程）
次に、ダイヤモンドカッタを用いてガラス母材を切断し、このガラス母材から円盤状に切り出す切り出し成形工程を実施する。この切り出し成形工程では、円筒状のダイヤモンドドリルを用いて、この板状ガラス素材の中心部に内孔を形成し、円環状の板状ガラス素材を成形する（コアリング）。そして内周端面および外周端面をダイヤモンド砥石によって研削し、所定の面取り加工を施す（フォーミング、チャンファリング）。
【００５１】
尚、この実施形態では、得られた円環状の板状ガラス素材の両主表面について、第２表面研削工程を施す。この第２表面研削工程を製造工程に含ませる場合は、上記表面研削工程が第１表面研削工程を構成する。この第２表面研削工程は、第１表面研削工程の表面研削量に較べて少ない。従って、例えば板状ガラス素材の第１面と第２面とがほぼ同じ表面粗さ（Ｒａ）であっても、先の第１表面研削工程に用いた表面研削装置１００を用いて行う場合に、第１研削部１０２により第１面１ａを研削する研削量と、第２研削部１１２により第２面１ｂを研削する研削量とをほぼ同じ範囲でおこなうことができる。
【００５２】
このような第２表面研削工程を行うことにより、前工程である切り出し成形工程において主表面に形成された微細な凹凸形状を予め除去しておくことができ、後述の主表面研磨工程を短時間で完了させることができるようになる。
【００５３】
（主表面研磨工程）
第２表面研削工程を終えた板状ガラス素材は、好ましくは複数に分けて第１面及び第２面の主表面が研磨される。例えば、第１、第２研磨工程の２回にわけて主表面を研磨することにより、徐々に板状ガラス素材の仕上がり精度を高めることが好ましい。その場合、第１研磨工程は、前述の表面研削工程において主表面に残留したキズや歪みの除去を主たる目的とし、第２研磨工程は、主表面を鏡面状に仕上げることを目的とする。また、第２研磨工程は、好ましくは、後述する形状矯正工程の後に施すことが好ましい。
【００５４】
主表面研磨工程は、例えばいわゆるオスカー研磨方式で研磨することができる。研磨工程毎に、板状ガラス素材を洗浄することが好ましい。板状ガラス素材を洗浄する際には、洗浄槽に超音波を印加することが好ましい。
【実施例】
【００５５】
以下に、具体的に実施例を挙げて、本発明を更に詳しく説明する。
【００５６】
実施例１
溶融させたアルミノシリケートガラスを上型、下型を用いたダイレクトプレスによりディスク形状に成形し、直径６７ｍｍ、厚さ１０００μｍの大きさの実施例１の研削前板状ガラス素材を得た。なお、アルミノシリケートガラスとしては、ＳｉＯ２：５８重量％〜７５重量％、Ａｌ２Ｏ３：５重量％〜２３重量％、Ｌｉ２Ｏ：３重量％〜１０重量％、Ｎａ２Ｏ：４重量％〜１３重量％を主成分として含有する化学強化ガラスを使用した。ガラス転移点は、約５００℃、歪点は、約３５０℃であった。
【００５７】
実施例１の研削前板状ガラス素材１の第１面１ａと第２面１ｂの表面粗さ（Ｒａ）は、図４に示すように、夫々、１．０μｍ、１．５μｍで、第１面１ａと第２面１ｂの最大高さ（Ｒｚ）は、１４μｍであった。又、平行度は、１０μｍであった。尚、この実施形態では、表面粗さ（Ｒａ）及び最大高さ（Ｒｚ）は、粗さ測定器である商品名：サーフコム（（株）東京精密製）で測定した。
【００５８】
実施例２
実施例１に用いた上型及び下型と表面粗さが異なる上型及び下型を用いて実施例２の研削前板状ガラス素材を得た。その他は、実施例１の場合と同条件とした。
【００５９】
実施例２の研削前板状ガラス素材１の第１面１ａと第２面１ｂの表面粗さ（Ｒａ）は、図４に示すように、夫々、１．０μｍ、２．６μｍで、第１面１ａと第２面１ｂの最大高さ（Ｒｚ）は、１５μｍであった。
【００６０】
このようにして、第１面の表面粗さ（Ｒａ）が０．１μｍ以上、２．０μｍ以下で、第２面の表面粗さ（Ｒａ）が０．１μｍ以上、３．０μｍ以下で、且つ、第１面の表面粗さ（Ｒａ）の１．２倍以上、３．０倍以下の範囲になるようにし、又、その表面の最大高さ（Ｒｚ）が２０μｍ以下で、平行度が１５μｍ以下（実施例１）になるようにした本発明の実施例１及び実施例２を得た。
【００６１】
比較例１〜比較例５
比較例１〜比較例５として、実施例１に用いた上型及び下型と表面粗さが異なる上型及び下型を用いて、夫々、製造した。その他は、実施例１の場合と同条件とした。
【００６２】
比較例１の第１面１ａと第２面１ｂの表面粗さ（Ｒａ）は、図４に示すように、夫々、０．４μｍ、０．４μｍで、第１面１ａと第２面１ｂの最大高さ（Ｒｚ）は、１２μｍであった。
【００６３】
比較例２の第１面１ａと第２面１ｂの表面粗さ（Ｒａ）は、図４に示すように、夫々、１．０μｍ、１．０μｍで、第１面１ａと第２面１ｂの最大高さ（Ｒｚ）は、１４μｍであった。
【００６４】
比較例３の第１面１ａと第２面１ｂの表面粗さ（Ｒａ）は、図４に示すように、夫々、１．０μｍ、２．６μｍで、第１面１ａと第２面１ｂの最大高さ（Ｒｚ）は、３６μｍであった。
【００６５】
比較例４の第１面１ａと第２面１ｂの表面粗さ（Ｒａ）は、図４に示すように、夫々、１．３μｍ、３．５μｍで、第１面１ａと第２面１ｂの最大高さ（Ｒｚ）は、１７μｍであった。
【００６６】
比較例５の第１面１ａと第２面１ｂの表面粗さ（Ｒａ）は、図４に示すように、夫々、１．０μｍ、１．５μｍで、第１面１ａと第２面１ｂの最大高さ（Ｒｚ）は、１４μｍであった。又、平行度は、３０μｍであった。
【００６７】
そして、上記実施例１、実施例２、比較例１〜５夫々の研削前板状ガラス素材を、上記表面研削装置１００と研削液とを用い、第１面と第２面との合計の研削量（研削厚）が１４０μｍになるまで研削し、加工時間、加工レート、第１面及び第２面それぞれの削り量、研削後の第１面と第２面との内の表面粗さ（Ｒａ）の大きい方の値夫々について測定し、図４に示した。
【００６８】
結果は、実施例１及び２では、第１面と第２面の加工レート及び研削量が接近し、加工後の表面粗さ（Ｒａ）が、０．１３μｍ以下になった。又、加工時間も７（ｍｉｎ）以下になった。加工後の表面粗さ（Ｒａ）が、０．１３μｍ以上になると、研磨工程等の後工程で所望の表面粗さ（Ｒａ）にし難くなるため、上記表面研削装置１００による加工後の表面粗さ（Ｒａ）が、０．１３μｍ以下にしておくのが好ましい。そこで、この実施形態では、加工後の表面粗さ（Ｒａ）が、０．１３μｍ以下になった場合を良（図４では◎で記す）とした。
【００６９】
これに対して、第１面と第２面との表面粗さ（Ｒａ）が同じ比較例１及び２では、第１面の加工レート及び研削量が第２面のそれに較べて大きく、加工後の表面粗さ（Ｒａ）が０．１３μｍ以下にならなかった。又、加工時間も実施例１及び実施例２に較べて長かった。又、表面粗さ（Ｒａ）が１．０μｍ以下の比較例１では、加工時間が実施例２に較べて長くなった。
【００７０】
又、最大高さ（Ｒｚ）が２０μｍ以上の比較例３（この比較例３では３６μｍ）では、第１面と第２面の加工レート及び研削量は、実施例１及び実施例２に較べて大きな差はなかったが、加工後の表面粗さ（Ｒａ）が０．８７μｍと最も悪かった。
【００７１】
又、第２面の表面粗さ（Ｒａ）が３．０μｍ以上の比較例４（この比較例４では３．５μｍ）においても、第１面と第２面の加工レート及び研削量は、実施例１及び実施例２に較べて大きな差はなかったが、加工後の表面粗さ（Ｒａ）が０．２０μｍであった。これは、図５に示すように、表面粗さ（Ｒａ）が大きくなると、削り量を多くしなければ加工後の表面粗さ（Ｒａ）を小さくできなくなるからである。
【００７２】
又、平行度が１５μｍ以上の比較例４（平行度３０μｍ）でも、加工後の表面粗さ（Ｒａ）が０．１３μｍ以下にならなかった。
【００７３】
以上のように、研削前ガラス素材の第１面と第２面との表面粗さがほぼ同じものを同時に研削する際に第１面と第２面とで研削量が異なる表面研削装置を用いてそれらの第１面と第２面とを研削する場合、本発明の第１面と第２面との表面粗さが異なる研削前板状ガラス素材は適したものになり、両面を共に高品質に加工することが可能となり、情報記録媒体として使用した場合に正常なデータの読み書きが異常なく実現できる。また、両面の削り量を一致させることで、板状ガラス素材を限界まで削減できるとともに、表面加工時間、研削液使用量及び加工盤の研削部の磨耗を抑制でき、コストダウンを図ることも可能になる。
【００７４】
尚、上記実施形態で示した製造工程は、例示であり、それに限定されず、例えば表面研削工程として、第２表面研削工程を省略して第１表面研削工程のみで構成してもよい。
【図１】
0005690540.tif 000002
【図２】
0005690540.tif 000003
【図３】
0005690540.tif 000004
【図４】
0005690540.tif 000005
【図５】
0005690540.tif 000006